(57)【要約】【課題】撥水性に優れた塗膜を形成でき、耐ブロッキング性に優れた粉体塗料の提供。【解決手段】本発明の粉体塗料は、ＣＦ３−ＣＨ＝ＣＨＦおよびＣＦ３−ＣＦ＝ＣＨ２からなる群から選択される少なくとも一種に基づく単位の２０〜８０モル％、式Ｘ１−Ｚ１（式中、Ｘ１は特定１価重合性基、Ｚ１は特定アルキル基、特定シクロアルキル基または特定アリール基）で表される単量体に基づく単位の１８〜６０モル％および架橋性基を有する単量体に基づく単位を含む含フッ素重合体を含む粉体塗料である。【選択図】なし【特許請求の範囲】
【請求項１】
ＣＦ３−ＣＨ＝ＣＨＦおよびＣＦ３−ＣＦ＝ＣＨ２からなる群から選択される少なくとも一種に基づく単位、式Ｘ１−Ｚ１で表される単量体に基づく単位および架橋性基を有する単量体に基づく単位を含む含フッ素重合体を含む粉体塗料であって、
前記ＣＦ３−ＣＨ＝ＣＨＦおよびＣＦ３−ＣＦ＝ＣＨ２からなる群から選択される少なくとも一種に基づく単位の含有量が、前記含フッ素重合体が含む全単位に対して、２０〜８０モル％であり、
前記式Ｘ１−Ｚ１で表される単量体に基づく単位の含有量が、前記含フッ素重合体が含む全単位に対して、１８〜６０モル％であることを特徴とする、粉体塗料。
式中の記号は、以下の意味を示す。
Ｘ１は、ＣＨ２＝ＣＨＣ（Ｏ）Ｏ−、ＣＨ２＝Ｃ（ＣＨ３）Ｃ（Ｏ）Ｏ−、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−である。
Ｚ１は、式−Ｃ（ＺＲ１）３で表される炭素数４〜８のアルキル基、炭素数６〜１０のシクロアルキル基、炭素数６〜１０のシクロアルキルアルキル基、炭素数６〜１０のアリール基または炭素数７〜１２のアラルキル基である。３個のＺＲ１はそれぞれ独立に炭素数１〜５のアルキル基である。
【請求項２】
前記架橋性基を有する単量体が、ヒドロキシ基またはカルボキシ基を有する単量体である、請求項１に記載の粉体塗料。
【請求項３】
前記架橋性基を有する単量体に基づく単位の含有量が、前記含フッ素重合体が含む全単位に対して、１〜２０モル％である、請求項１または２に記載の粉体塗料。
【請求項４】
前記含フッ素重合体のガラス転移温度が、４０〜１２０℃である、請求項１〜３のいずれか１項に記載の粉体塗料。
【請求項５】
前記含フッ素重合体が、さらに、式Ｘ３−Ｚ３で表される単量体に基づく単位を含み、該単位の含有量が、該含フッ素重合体が含む全単位に対して、０モル％超４０モル％以下である請求項１〜４のいずれか１項に記載の粉体塗料。
式中の記号は、以下の意味を示す。
Ｘ３は、ＣＨ２＝ＣＨＣ（Ｏ）Ｏ−、ＣＨ２＝Ｃ（ＣＨ３）Ｃ（Ｏ）Ｏ−、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−である。
Ｚ３は、式−Ｃ（ＺＲ１）３で表される炭素数４〜８のアルキル基を除く、炭素数１〜２４のアルキル基である。３個のＺＲ１はそれぞれ独立に炭素数１〜５のアルキル基である。
【請求項６】
前記含フッ素重合体は、Ｘ１がＣＨ２＝ＣＨＯＣ（Ｏ）−もしくはＣＨ２＝ＣＨＣＨ２ＯＣ（Ｏ）−である式Ｘ１−Ｚ１で表される単量体に基づく単位を含むか、または、Ｘ３がＣＨ２＝ＣＨＯＣ（Ｏ）−もしくはＣＨ２＝ＣＨＣＨ２ＯＣ（Ｏ）−である式Ｘ３−Ｚ３で表される単量体に基づく単位を含み、
該式Ｘ１−Ｚ１で表される単量体に基づく単位と該式Ｘ３−Ｚ３で表される単量体に基づく単位との合計含有量が、前記含フッ素重合体が含む全単位に対して、１５〜６０モル％である、請求項１〜５のいずれか１項に記載の粉体塗料。
式中の記号は、以下の意味を示す。
Ｚ１は、式−Ｃ（ＺＲ１）３で表される炭素数４〜８のアルキル基、炭素数６〜１０のシクロアルキル基、炭素数６〜１０のシクロアルキルアルキル基、炭素数６〜１０のアリール基または炭素数７〜１２のアラルキル基である。３個のＺＲ１はそれぞれ独立に炭素数１〜５のアルキル基である。
Ｚ３は、式−Ｃ（ＺＲ１）３で表される炭素数４〜８のアルキル基を除く、炭素数１〜２４のアルキル基である。
【請求項７】
請求項１〜６のいずれか１項に記載の粉体塗料を基材上に付与して塗装層を形成し、該塗装層を加熱処理して該基材上に塗膜を形成する、塗膜付き基材の製造方法。
【請求項８】
基材と、請求項１〜６のいずれか１項に記載の粉体塗料により該基材上に形成されてなる塗膜とを有する、塗装物品。
【発明の詳細な説明】
【技術分野】
【０００１】
本発明は、含フッ素重合体を含む粉体塗料に関する。
【背景技術】
【０００２】
粉体塗料は、環境負荷低減の観点から注目されており、多様な用途への対応が求められている。特許文献１には、クロロトリフルオロエチレンに基づく単位、ヒドロキシ基に基づく単位、および、カルボキシ基に基づく単位を含む含フッ素重合体を含む粉体塗料が開示されている。
【先行技術文献】
【特許文献】
【０００３】
【特許文献１】特開平５−３３１３８８号公報
【発明の概要】
【発明が解決しようとする課題】
【０００４】
製造安定性および貯蔵安定性の観点から、耐ブロッキング性に優れた粉体塗料が求められている。また、近年、粉体塗料を用いて形成される塗膜に求められる物性はさらに向上しており、撥水性（特に、塗膜に付着した水が滑落する目安となる動的撥水性）にも優れた塗膜を基材上に形成できる粉体塗料が求められている。
本発明者らは、特許文献１に記載の粉体塗料は、耐ブロッキング性が良好であるが、これを用いて形成されてなる塗膜の撥水性が不十分であるのを知見した。
【０００５】
本発明は、上記課題に鑑みて、撥水性に優れた塗膜を形成でき、耐ブロッキング性に優れた粉体塗料、塗膜付き基材の製造方法、および、塗装物品の提供を課題とする。
【課題を解決するための手段】
【０００６】
本発明者は、上記課題について鋭意検討した結果、後述する式Ｘ１−Ｚ１で表される単量体に基づく単位を特定量含み、かつ、ＣＦ３−ＣＨ＝ＣＨＦおよびＣＦ３−ＣＦ＝ＣＨ２からなる群から選択される少なくとも一種に基づく単位を特定量含む含フッ素重合体を用いれば、所望の効果が得られるのを見出し、本発明に至った。
すなわち、本発明者は、以下の構成により上記課題が解決できるのを見出した。
【０００７】
［１］ＣＦ３−ＣＨ＝ＣＨＦおよびＣＦ３−ＣＦ＝ＣＨ２からなる群から選択される少なくとも一種に基づく単位、式Ｘ１−Ｚ１で表される単量体に基づく単位および架橋性基を有する単量体に基づく単位を含む含フッ素重合体を含む粉体塗料であって、
前記ＣＦ３−ＣＨ＝ＣＨＦおよびＣＦ３−ＣＦ＝ＣＨ２からなる群から選択される少なくとも一種に基づく単位の含有量が、前記含フッ素重合体が含む全単位に対して、２０〜８０モル％であり、
前記式Ｘ１−Ｚ１で表される単量体に基づく単位の含有量が、前記含フッ素重合体が含む全単位に対して、１８〜６０モル％であることを特徴とする、粉体塗料。
式中の記号は、以下の意味を示す。
Ｘ１は、ＣＨ２＝ＣＨＣ（Ｏ）Ｏ−、ＣＨ２＝Ｃ（ＣＨ３）Ｃ（Ｏ）Ｏ−、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−である。
Ｚ１は、式−Ｃ（ＺＲ１）３で表される炭素数４〜８のアルキル基、炭素数６〜１０のシクロアルキル基、炭素数６〜１０のシクロアルキルアルキル基、炭素数６〜１０のアリール基または炭素数７〜１２のアラルキル基である。３個のＺＲ１はそれぞれ独立に炭素数１〜５のアルキル基である。
［２］前記架橋性基を有する単量体が、ヒドロキシ基またはカルボキシ基を有する単量体である、［１］に記載の粉体塗料。
［３］前記架橋性基を有する単量体に基づく単位の含有量が、前記含フッ素重合体が含む全単位に対して、１〜２０モル％である、［１］または［２］に記載の粉体塗料。
［４］前記含フッ素重合体のガラス転移温度が、４０〜１２０℃である、［１］〜［３］のいずれか１つに記載の粉体塗料。
［５］前記含フッ素重合体が、さらに、式Ｘ３−Ｚ３で表される単量体に基づく単位を含み、該単位の含有量が、該含フッ素重合体が含む全単位に対して、０モル％超４０モル％以下である［１］〜［４］のいずれか１つに記載の粉体塗料。
式中の記号は、以下の意味を示す。
Ｘ３は、ＣＨ２＝ＣＨＣ（Ｏ）Ｏ−、ＣＨ２＝Ｃ（ＣＨ３）Ｃ（Ｏ）Ｏ−、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−である。
Ｚ３は、式−Ｃ（ＺＲ１）３で表される炭素数４〜８のアルキル基を除く、炭素数１〜２４のアルキル基である。３個のＺＲ１はそれぞれ独立に炭素数１〜５のアルキル基である。
［６］前記含フッ素重合体は、Ｘ１がＣＨ２＝ＣＨＯＣ（Ｏ）−もしくはＣＨ２＝ＣＨＣＨ２ＯＣ（Ｏ）−である式Ｘ１−Ｚ１で表される単量体に基づく単位を含むか、または、Ｘ３がＣＨ２＝ＣＨＯＣ（Ｏ）−もしくはＣＨ２＝ＣＨＣＨ２ＯＣ（Ｏ）−である式Ｘ３−Ｚ３で表される単量体に基づく単位を含み、
該式Ｘ１−Ｚ１で表される単量体に基づく単位と該式Ｘ３−Ｚ３で表される単量体に基づく単位との合計含有量が、前記含フッ素重合体が含む全単位に対して、１５〜６０モル％である、［１］〜［５］のいずれか１つに記載の粉体塗料。
式中の記号は、以下の意味を示す。
Ｚ１は、式−Ｃ（ＺＲ１）３で表される炭素数４〜８のアルキル基、炭素数６〜１０のシクロアルキル基、炭素数６〜１０のシクロアルキルアルキル基、炭素数６〜１０のアリール基または炭素数７〜１２のアラルキル基である。３個のＺＲ１はそれぞれ独立に炭素数１〜５のアルキル基である。
Ｚ３は、式−Ｃ（ＺＲ１）３で表される炭素数４〜８のアルキル基を除く、炭素数１〜２４のアルキル基である。
［７］［１］〜［６］のいずれか１つに記載の粉体塗料を基材上に付与して塗装層を形成し、該塗装層を加熱処理して該基材上に塗膜を形成する、塗膜付き基材の製造方法。
［８］基材と、［１］〜［６］のいずれか１つに記載の粉体塗料により該基材上に形成されてなる塗膜とを有する、塗装物品。
【発明の効果】
【０００８】
以下に示すように、本発明によれば、撥水性（特に、塗膜に付着した水が滑落する目安となる動的撥水性。以下同様。）に優れた塗膜を形成でき、耐ブロッキング性に優れた粉体塗料、塗膜付き基材の製造方法、および、塗装物品を提供できる。
【発明を実施するための形態】
【０００９】
本発明における用語の意味は以下の通りである。
「〜」を用いて表される数値範囲は、「〜」の前後に記載される数値を下限値および上限値として含む範囲を意味する。
「（メタ）アクリレート」とは、「アクリレート」および「メタクリレート」の総称であり、「（メタ）アクリル」とは、「アクリル」および「メタクリル」の総称である。
「単位」とは、単量体の重合により直接形成される原子団と、単量体の重合によって形成される原子団の一部を化学変換して得られる原子団との総称である。重合体が含む全単位に対する、それぞれの単位の含有量（モル％）は、重合体を核磁気共鳴スペクトル法により分析して求められ、また、重合体の製造におけるそれぞれの単量体の仕込量からも決定できる。
「粒子の平均粒子径」は、レーザー回折法を測定原理とした公知の粒度分布測定装置（Ｓｙｍｐａｔｅｃ社製、商品名「Ｈｅｌｏｓ−Ｒｏｄｏｓ」等。）を用いて測定される粒度分布より体積平均を算出して求められる５０％径の値である。
「ガラス転移温度」は、示差走査熱量測定（ＤＳＣ）法で測定される中間点ガラス転移温度である。「ガラス転移温度」は、「Ｔｇ」ともいう。
「溶融粘度」とは、回転式レオメータを用いて、１０℃／分の昇温条件にて１３０℃から２００℃まで重合体を昇温した際の、所定温度における重合体の溶融粘度の値である。
「質量平均分子量」は、ポリスチレンを標準物質としてゲルパーミエーションクロマトグラフィーで測定される値である。「質量平均分子量」は、「Ｍｗ」ともいう。
「水酸基価」は、ＪＩＳ  Ｋ  １５５７−１（２００７）の方法に準じて測定される値である。
「酸価」は、ＪＩＳ  Ｋ  ００７０−３（１９９２）の方法に準じて測定される値である。
【００１０】
本発明の粉体塗料は、ＣＦ３−ＣＨ＝ＣＨＦおよびＣＦ３−ＣＦ＝ＣＨ２からなる群から選択される少なくとも一種に基づく単位（以下、「単位Ｆ」ともいう。）、後述する式Ｘ１−Ｚ１で表される単量体（以下、「単量体１」ともいう。）に基づく単位（以下、「単位１」ともいう。）、および、架橋性基を有する単量体（以下、「単量体２」ともいう。）に基づく単位（以下、「単位２」ともいう。）、を含む含フッ素重合体を含む粉体塗料である。
また、含フッ素重合体において、単位Ｆの含有量は、含フッ素重合体が含む全単位に対して２０〜８０モル％である。
また、含フッ素重合体において、単位１の含有量は、含フッ素重合体が含む全単位に対して１８〜６０モル％である。
なお、含フッ素重合体は、粒子状の粉末として粉体塗料に含まれる。
【００１１】
本発明者は、フルオロエチレン（例えば、ビニリデンフルオリド、テトラフルオロエチレン、クロロトリフルオロエチレン）に基づく単位を含む含フッ素重合体を含む粉体塗料を用いて塗膜を形成した場合、その塗膜の撥水性に関して改良の余地があるのを知見した。
この問題に対して、フルオロプロピレン等の−ＣＦ３基を有する単量体に基づく単位（例えば、単位Ｆ）を含フッ素重合体に導入する方法が考えられる。含フッ素重合体が−ＣＦ３基を有すれば、その塗膜の表面には−ＣＦ３基が配列して、塗膜の撥水性が向上すると推測される。しかし、含フッ素重合体が単位Ｆを含む場合、含フッ素重合体のＴｇが低下するため、粉体塗料の耐ブロッキング性が低下する。このように、撥水性と、耐ブロッキング性との両立は、トレードオフの関係にあった。
この問題に対して、本発明者らは、単位Ｆを含む含フッ素重合体に特定量の単位１を含ませれば、耐ブロッキング性に優れた粉体塗料が得られ、該粉体塗料を用いて形成される塗膜の撥水性にも優れるのを見出した。なお、この効果は、本発明の好適な範囲において、特に顕著に発現する。
以下において、本発明の粉体塗料を用いて得られる塗膜を「本塗膜」ともいう。
【００１２】
本発明における含フッ素重合体に含まれる単位Ｆは、ＣＦ３−ＣＨ＝ＣＨＦおよびＣＦ３−ＣＦ＝ＣＨ２からなる群から選択される少なくとも一種に基づく単位である。つまり、本発明においては、ＣＦ３−ＣＨ＝ＣＨＦまたはＣＦ３−ＣＦ＝ＣＨ２の一方のみを用いてもよいし、ＣＦ３−ＣＨ＝ＣＨＦおよびＣＦ３−ＣＦ＝ＣＨ２の両方を用いてもよい。
単位Ｆの含有量は、含フッ素重合体が含む全単位に対して、２０〜８０モル％であり、３０〜７０％がより好ましい。単位Ｆの含有量が２０モル％以上であれば、本塗膜の撥水性がより向上する。単位Ｆの含有量が８０モル％以下であれば、含フッ素重合体のＴｇが高くなり粉体塗料の耐ブロッキング性がより優れる。
【００１３】
本発明における含フッ素重合体に含まれる単位１は、式Ｘ１−Ｚ１で表される単量体（単量体１）に基づく単位である。単位１は、含フッ素重合体のＴｇの向上に寄与し、粉体塗料の耐ブロッキング性を向上させる。
式中の記号は、以下の意味を示す。
Ｘ１は、ＣＨ２＝ＣＨＣ（Ｏ）Ｏ−、ＣＨ２＝Ｃ（ＣＨ３）Ｃ（Ｏ）Ｏ−、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−であり、単量体Ｆとの交互重合性に優れ、含フッ素重合体の耐候性に優れる観点から、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−が好ましく、ＣＨ２＝ＣＨＯＣ（Ｏ）−またはＣＨ２＝ＣＨＣＨ２ＯＣ（Ｏ）−が特に好ましい。
Ｘ１が、ＣＨ２＝ＣＨＯＣ（Ｏ）−またはＣＨ２＝ＣＨＣＨ２ＯＣ（Ｏ）−である場合、包含される極性基であるエステル結合により、含フッ素重合体の帯電が抑制されると考えられる。したがって、含フッ素重合体を含む粉体塗料から塗膜を形成する際、粉体が密にパッキングしやすく、表面平滑性が高い塗膜が得られる。その結果、撥水性に特に優れた塗膜が得られる。
【００１４】
Ｚ１は、式−Ｃ（ＺＲ１）３で表される炭素数４〜８のアルキル基（ただし、３個のＺＲ１はそれぞれ独立に炭素数１〜５のアルキル基である。）、炭素数６〜１０のシクロアルキル基、炭素数６〜１０のシクロアルキルアルキル基、炭素数６〜１０のアリール基または炭素数７〜１２のアラルキル基であり、本塗膜の耐候性の観点から、式−Ｃ（ＺＲ１）３で表される炭素数４〜８のアルキル基または炭素数６〜１０のシクロアルキル基が好ましい。
【００１５】
式−Ｃ（ＺＲ１）３で表される基は、この式で明示された「Ｃ（炭素原子）」に３個の式ＺＲ１で表される基が結合した３級炭素原子を有する構造を有しており、該基が式Ｘ１で表される基に直接結合している。３個のＺＲ１は、３個ともにメチル基であるか、１個がメチル基であり、残りの２個がそれぞれ独立に炭素数２〜５のアルキル基であるのが好ましい。後者の基である場合、３個のＺＲ１のうちの残りの２個の炭素原子の総数は、６が好ましい。
炭素数６〜１０のシクロアルキル基は、シクロヘキシル基が好ましい。
炭素数６〜１０のシクロアルキルアルキル基は、シクロヘキシルメチル基が好ましい。
炭素数７〜１２のアラルキル基は、ベンジル基が好ましい。
炭素数６〜１０のアリール基は、フェニル基またはナフチル基が好ましく、フェニル基がより好ましい。
なお、シクロアルキル基、シクロアルキルアルキル基、アリール基またはアラルキル基の水素原子は、アルキル基で置換されていてもよい。この場合、置換基としてのアルキル基の炭素数は、シクロアルキル基またはアリール基の炭素数には含めない。
また、単量体１は、１種のみを用いてもよく、２種以上用いてもよい。
【００１６】
単量体１としては、ピバル酸ビニルエステル、ネオノナン酸ビニルエステル（ＨＥＸＩＯＮ社製、商品名「ベオバ９」。）、安息香酸ビニルエステル、ｔｅｒｔ−ブチルビニルエーテル、ｔｅｒｔ−ブチル（メタ）アクリレートおよびベンジル（メタ）アクリレートが挙げられ、単量体Ｆとの交互重合性の観点と、含フッ素重合体の帯電を抑制する観点とから、ピバル酸ビニルエステルおよびネオノナン酸ビニルエステルが好ましい。
単位１の含有量は、含フッ素重合体が含む全単位に対して、１８〜６０モル％であり、該含フッ素重合体のＴｇを粉体塗料により適した範囲に設定できる観点から、２５〜５０モル％が好ましい。
【００１７】
本発明における含フッ素重合体に含まれる単位２は、架橋性基を有する単量体（単量体２）に基づく単位である。
架橋性基としては、ヒドロキシ基、カルボキシ基、アミノ基およびアルコキシシリル基が挙げられ、含フッ素重合体の帯電を抑制し、粉体塗料の粉体を密にパッキングさせて、表面平滑性が高い塗膜を得る観点と、本塗膜の硬化性がより向上する観点とから、ヒドロキシ基およびカルボキシ基が好ましい。
【００１８】
単量体２は、式Ｘ２１−Ｙ２１で表される単量体（以下、「単量体２１」ともいう。）、式Ｘ２２−Ｙ２２で表される単量体（以下、「単量体２２」ともいう。）またはアリルアルコールが好ましい。
式中の記号は、以下の意味を示す。
Ｘ２１は、ＣＨ２＝ＣＨ−、ＣＨ（ＣＨ３）＝ＣＨ−またはＣＨ２＝Ｃ（ＣＨ３）−であり、ＣＨ２＝ＣＨ−またはＣＨ（ＣＨ３）＝ＣＨ−が好ましい。
Ｙ２１は、カルボキシ基またはカルボキシ基を有する炭素数１〜１２の１価の飽和炭化水素基であり、カルボキシ基または炭素数１〜１０のカルボキシアルキル基が好ましい。
Ｘ２２は、ＣＨ２＝ＣＨＯ−またはＣＨ２＝ＣＨＣＨ２Ｏ−である。
Ｙ２２は、ヒドロキシ基を有する炭素数２〜１２の１価の飽和炭化水素基である。１価の飽和炭化水素基は、直鎖状であってもよく分岐状であってもよい。また、１価の飽和炭化水素基は、環構造からなっていてもよく、環構造を含んでいてもよい。
１価の飽和炭化水素基は、炭素数２〜６のアルキル基または炭素数６〜８のシクロアルキレン基を含むアルキル基が好ましい。
【００１９】
単量体２１の具体例としては、ＣＨ２＝ＣＨＣＯＯＨ、ＣＨ（ＣＨ３）＝ＣＨＣＯＯＨ、ＣＨ２＝Ｃ（ＣＨ３）ＣＯＯＨおよび式ＣＨ２＝ＣＨ（ＣＨ２）ｎ２ＣＯＯＨで表される化合物（ただし、ｎ２は１〜１０の整数を示す。）が挙げられる。
単量体２２の具体例としては、ＣＨ２＝ＣＨＯ−ＣＨ２−ｃｙｃｌｏＣ６Ｈ１０−ＣＨ２ＯＨ、ＣＨ２＝ＣＨＣＨ２Ｏ−ＣＨ２−ｃｙｃｌｏＣ６Ｈ１０−ＣＨ２ＯＨ、ＣＨ２＝ＣＨＯＣＨ２ＣＨ２ＯＨ、ＣＨ２＝ＣＨＣＨ２ＯＣＨ２ＣＨ２ＯＨ、ＣＨ２＝ＣＨＯＣＨ２ＣＨ２ＣＨ２ＣＨ２ＯＨ、およびＣＨ２＝ＣＨＣＨ２ＯＣＨ２ＣＨ２ＣＨ２ＣＨ２ＯＨが挙げられる。
単量体２は、１種のみを用いてもよく、２種以上用いてもよい。
【００２０】
本発明の粉体塗料が硬化剤を含む場合には、単位２の架橋性基が架橋点となって、含フッ素重合体間の架橋反応が該硬化剤を介して進行し、本塗膜の硬化性が向上するので、その耐候性、耐水性、耐薬品性、耐熱性等の塗膜物性が向上する。
単位２の含有量は、含フッ素重合体が含む全単位に対して、１〜２０モル％が好ましく、５〜１５モル％がより好ましい。
【００２１】
本発明における含フッ素重合体は、含フッ素重合体のＴｇが粉体塗料として適する範囲において、粉体塗料の溶融粘度を制御する観点から、式Ｘ３−Ｚ３で表される単量体（以下、「単量体３」ともいう。）に基づく単位（以下、「単位３」ともいう。）を含んでもよい。この場合、単位３の含有量は、含フッ素重合体が含む全単位に対して、０モル％超４０モル％以下が好ましい。上限は、含フッ素重合体の溶融粘度を調整する観点から、３５モル％が好ましい。
【００２２】
式中の記号は、以下の意味を示す。
Ｘ３は、ＣＨ２＝ＣＨＣ（Ｏ）Ｏ−、ＣＨ２＝Ｃ（ＣＨ３）Ｃ（Ｏ）Ｏ−、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−であり、単量体Ｆとの交互重合性に優れ、含フッ素重合体の耐候性に優れる観点から、ＣＨ２＝ＣＨＯＣ（Ｏ）−、ＣＨ２＝ＣＨＣＨ２ＯＣ（Ｏ）−、ＣＨ２＝ＣＨＯ−またはＣＨ２＝ＣＨＣＨ２Ｏ−が好ましく、ＣＨ２＝ＣＨＯＣ（Ｏ）−またはＣＨ２＝ＣＨＣＨ２ＯＣ（Ｏ）−が特に好ましい。
Ｘ３が、ＣＨ２＝ＣＨＯＣ（Ｏ）−またはＣＨ２＝ＣＨＣＨ２ＯＣ（Ｏ）−である場合、包含される極性基であるエステル結合により、含フッ素重合体の帯電が抑制されると考えられる。したがって、含フッ素重合体を含む粉体塗料から塗膜を形成する際、粉体が密にパッキングしやすく、表面平滑性が高い塗膜が得られる。その結果、撥水性に特に優れた塗膜が得られる。
Ｚ３は、式−Ｃ（ＺＲ１）３で表される炭素数４〜８のアルキル基を除く、炭素数１〜２４のアルキル基である。３個のＺＲ１はそれぞれ独立に炭素数１〜５のアルキル基である。
また、単量体３は、１種のみを用いてもよく、２種以上を用いてもよい。
単量体３の具体例としては、エチルビニルエーテル、酢酸ビニル、プロピオン酸ビニル、ノニルビニルエーテル、２−エチルヘキシルビニルエーテル、ヘキシルビニルエーテル、ｎ−ブチルビニルエーテル、ネオデカン酸ビニルエステル（ＨＥＸＩＯＮ社製、商品名「ベオバ１０」等）が挙げられる。
【００２３】
本発明における含フッ素重合体は、該含フッ素重合体が含む全単位に対して、単位Ｆの含有量、単位１の含有量および単位２の含有量が、この順に、２０〜８０モル％、１８〜６０モル％および１〜２０モル％であるのが好ましい。
【００２４】
本発明における含フッ素重合体は、Ｘ１がＣＨ２＝ＣＨＯＣ（Ｏ）−もしくはＣＨ２＝ＣＨＣＨ２ＯＣ（Ｏ）−である単量体１に基づく単位（以下、「単位１Ａ」とも記す。）を含むか、または、Ｘ３がＣＨ２＝ＣＨＯＣ（Ｏ）−もしくはＣＨ２＝ＣＨＣＨ２ＯＣ（Ｏ）−である単量体３に基づく単位（以下、「単位３Ａ」とも記す。）を含むのが好ましい。
さらに、単位１Ａおよび単位３Ａの合計含有量は、含フッ素重合体が含む全単位に対して、１５〜６０モル％が好ましく、２０〜５０モル％がより好ましい。この範囲において、含フッ素重合体を含む粉体塗料から塗膜を形成する際、粉体が密にパッキングしやすく、表面平滑性が高い塗膜が得られる。その結果、撥水性に特に優れた塗膜が得られる。
含フッ素重合体は、単位１Ａまたは単位３Ａの一方のみを含んでもよいし、単位１Ａおよび単位３Ａの両方を含んでもよい。
単位１Ａおよび単位３Ａの合計含有量とは、単位１Ａまたは単位３Ａの一方のみを含む場合には、その一方のみの含有量を示し、単位１Ａおよび単位３Ａの両方を含む場合には、それらの含有量の合計を示す。
【００２５】
本発明における含フッ素重合体のＴｇは、粉体塗料の耐ブロッキング性が向上する観点から、４０〜１２０℃が好ましく、４５〜１２０℃がより好ましく、５０〜１００℃がさらに好ましく、５０〜８０℃が特に好ましい。
本発明における含フッ素重合体の１７０℃における溶融粘度（以下、「溶融粘度」ともいう）は、２０〜１００Ｐａ・ｓが好ましく、２０〜９５Ｐａ・ｓがより好ましく、２０〜５０Ｐａ・ｓが特に好ましい。溶融粘度が上記範囲内にあれば、本塗膜の表面平滑性が向上する。
本発明における含フッ素重合体のＭｎは、本塗膜の耐衝撃性と撥水性の観点から、８０００〜５００００が好ましい。
本発明の粉体塗料における含フッ素重合体の含有量は、粉体塗料の全質量に対して、１〜１００質量％が好ましい。
【００２６】
本発明における含フッ素重合体の製造方法は、溶媒とラジカル重合開始剤の存在下、単量体（単量体Ｆ、単量体１および単量体２）を共重合させる方法が挙げられる。なお、さらに単量体３および単量体４を添加してもよい。
含フッ素重合体の製造方法における重合法の具体例としては、懸濁重合法、乳化重合法、溶液重合法が挙げられ、溶媒に対する単量体Ｆの溶解性が優れ、含フッ素重合体に所定量の単位Ｆを導入しやすい観点から、溶液重合法が好ましい。
含フッ素重合体は、粉末にした後、後述する粉体塗料の製造に用いるのが好ましい。含フッ素重合体の粉末は、例えば、上記含フッ素重合体の製造方法で得られる、含フッ素重合体と溶媒を含む溶液から溶媒を留去して製造できる。
【００２７】
ラジカル重合開始剤の具体例としては、パーオキシジカーボネート、パーオキシエステル、ケトンパーオキサイド、パーオキシケタール、パーオキシカーボネートエステル、ジアシルパーオキサイド、ジアルキルパーオキサイドが挙げられる。
重合における反応温度は通常０〜１３０℃であり、反応圧力は通常０〜１．０ＭＰａであり、反応時間は通常１〜５０時間である。
【００２８】
本発明の粉体塗料は、硬化剤を含むのが好ましい。硬化剤は、含フッ素重合体の架橋性基と反応し得る基を２以上有する化合物であって、含フッ素重合体を架橋させる化合物である。硬化剤は、架橋性基と反応し得る基を、通常２〜３０有する化合物である。
含フッ素重合体がカルボキシ基を含む場合には、硬化剤は、エポキシ基、カルボジイミド基、オキサゾリン基、またはβ−ヒドロキシアルキルアミド基を１分子中に２以上有する化合物が好ましい。
含フッ素重合体がヒドロキシ基を含む場合には、硬化剤は、イソシアネート基を有する化合物またはブロック化イソシアネート基を１分子中に２以上有する化合物が好ましい。
【００２９】
エポキシ基を有する化合物の具体例としては、トリグリシジルイソシアヌレート（以下、「ＴＧＩＣ」と称する。）、ＴＧＩＣのグリシジル基部分にメチレン基を導入した「ＴＭ２３９」（日産化学工業社製）、トリアジン骨格を有するエポキシ化合物である「ＴＥＰＩＣ−ＳＰ」（日産化学工業社製）、トリメリット酸グリシジルエステルとテレフタル酸グリシジルエステルの混合物である「ＰＴ−９１０」（ＨＵＮＴＳＭＡＮ社製）が挙げられる。
【００３０】
カルボジイミド基を有する化合物の具体例としては、ジカルボジイミドおよびポリカルボジイミド（ポリ（１，６−ヘキサメチレンカルボジイミド）、ポリ（４，４’−メチレンビスシクロヘキシルカルボジイミド）、ポリ（１，３−シクロヘキシレンカルボジイミド）、ポリ（１，４−シクロヘキシレンカルボジイミド）、ポリ（４，４’−ジシクロヘキシルメタンカルボジイミド）、ポリ（４，４’−ジフェニルメタンカルボジイミド）、ポリ（３，３’−ジメチル−４，４’−ジフェニルメタンカルボジイミド）、ポリ（ナフタレンカルボジイミド）、ポリ（ｐ−フェニレンカルボジイミド）、ポリ（ｍ−フェニレンカルボジイミド）、ポリ（トリルカルボジイミド）、ポリ（ジイソプロピルカルボジイミド）、ポリ（メチル−ジイソプロピルフェニレンカルボジイミド）、ポリ（１，３，５−トリイソプロピルベンゼン）ポリカルボジイミド、ポリ（１，３，５−トリイソプロピルベンゼン）ポリカルボジイミド、ポリ（１，５−ジイソプロピルベンゼン）ポリカルボジイミド、ポリ（トリエチルフェニレンカルボジイミド）、ポリ（トリイソプロピルフェニレンカルボジイミド）等）が挙げられる。
【００３１】
オキサゾリン基を有する化合物の具体例としては、日本触媒社製のエポクロス  ＷＳ−５００、ＷＳ−７００、Ｋ−２０１０、Ｋ−２０２０、Ｋ−２０３０（以上、全て商品名）が挙げられる。
β−ヒドロキシアルキルアミド基を有する化合物の具体例としては、ＰｒｉｍｉｄＸＬ−５５２（ＥＭＳ社製）が挙げられる。
【００３２】
イソシアネート基を２以上有する化合物としては、イソホロンジイソシアネート、ジシクロヘキシルメタンジイソシアネート等の脂環族ポリイソシアネート、ヘキサメチレンジイソシアネート等の脂肪族ポリイソシアネート、および、これらの変性体が挙げられる。
【００３３】
ブロック化イソシアネート基を２以上有する化合物の具体例としては、ジイソシアネート（トリレンジイソシアネート、４，４’−ジフェニルメタンジイソシアネート、キシリレンジイソシアネート、ヘキサメチレンジイソシアネート、４，４’−メチレンビス（シクロヘキシルイソシアネート）、メチルシクロヘキサンジイソシアネート、ビス（イソシアネートメチル）シクロヘキサンイソホロンジイソシアネート、ダイマー酸ジイソシアネート、リジンジイソシアネート等）とブロック化剤とを反応させて得られる化合物が挙げられる。
ブロック剤の具体例としては、アルコール、フェノール、活性メチレン、アミン、イミン、酸アミド、ラクタム、オキシム、ピラゾール、イミダゾール、イミダゾリン、ピリミジン、グアニジンが挙げられる。
本発明の粉体塗料が硬化剤を含む場合、硬化剤の含有量は、粉体塗料中の含フッ素重合体の全質量に対して、１〜５０質量％が好ましく、１〜２０質量％がより好ましい。
【００３４】
本発明の粉体塗料は、硬化触媒を含んでもよい。硬化触媒は、硬化剤を用いた際の硬化反応を促進する化合物であり、硬化剤の種類に応じて、公知の硬化触媒から選択できる。
【００３５】
本発明の粉体塗料は、含フッ素重合体以外の樹脂（以下、「他の樹脂」ともいう。）を含んでもよい。本発明の粉体塗料が他の樹脂を含む場合、基材上に、該他の樹脂を主とする層と、含フッ素重合体を主とする層とが、この順に積層した本塗膜が得られやすい観点から、含フッ素重合体のＳＰ値と、他の樹脂のＳＰ値との差は、絶対値で０．４〜１６（Ｊ／ｃｍ３）１／２が好ましい。
本発明の粉体塗料が他の樹脂を含む場合、本発明の粉体塗料中の含フッ素重合体に対する、該他の樹脂の質量比は、０．３０〜３．５が好ましく、０．３５〜３．０がより好ましい。
【００３６】
他の樹脂は、ポリエステル樹脂、（メタ）アクリル樹脂またはエポキシ樹脂が好ましく、本塗膜の基材密着性の観点と、他の樹脂を主とする層に含フッ素重合体が混入しにくい観点とから、ポリエステル樹脂または（メタ）アクリル樹脂が好ましい。
ポリエステル樹脂の具体例としては、ダイセル・オルネクス社製の「ＣＲＹＬＣＯＡＴ（登録商標）  ４６４２−３」、「ＣＲＹＬＣＯＡＴ（登録商標）  ４８９０−０」、「ＣＲＹＬＣＯＡＴ（登録商標）  ４８４２−３」、日本ユピカ社製の「ユピカコート（登録商標）  ＧＶ−２５０」、「ユピカコート（登録商標）  ＧＶ−７４０」、「ユピカコート（登録商標）  ＧＶ−１７５」、「ユピカコート（登録商標）  ＧＶ−１１０」、ＤＳＭ社製の「Ｕｒａｌａｃ(登録商標)  １６８０」が挙げられる。
【００３７】
（メタ）アクリル樹脂の具体例としては、ＤＩＣ社製の「ファインディック（登録商標）  Ａ−２４９」、「ファインディック（登録商標）  Ａ−２５１」、「ファインディック（登録商標）  Ａ−２６６」、三井化学社製の「アルマテックス（登録商標）  ＰＤ６２００」、「アルマテックス（登録商標）  ＰＤ７３１０」、三洋化成工業社製の「サンペックス  ＰＡ−５５」が挙げられる。
エポキシ樹脂の具体例としては、三菱化学社製の「エピコート（登録商標）  １００１」、「エピコート（登録商標）  １００２」、「エピコート（登録商標）  ４００４Ｐ」、ＤＩＣ社製の「エピクロン（登録商標）  １０５０」、「エピクロン（登録商標）  ３０５０」、新日鉄住金化学社製の「エポトート（登録商標）  ＹＤ−０１２」、「エポトート（登録商標）  ＹＤ−０１４」、「エポトート（登録商標）  ＹＤＣＮ７０４」、ナガセケムテックス社製の「デナコール（登録商標）  ＥＸ−７１１」、ダイセル社製の「ＥＨＰＥ３１５０」が挙げられる。
【００３８】
本発明の粉体塗料は、防錆顔料、体質顔料、着色顔料等の顔料を含んでもよい。
防錆顔料の具体例としては、シアナミド亜鉛、酸化亜鉛、リン酸亜鉛、リン酸カルシウムマグネシウム、モリブデン酸亜鉛、ホウ酸バリウム、シアナミド亜鉛カルシウムが挙げられる。
体質顔料の具体例としては、タルク、硫酸バリウム、マイカ、炭酸カルシウムが挙げられる。
【００３９】
着色顔料の具体例としては、キナクリドン、ジケトピロロピロール、イソインドリノン、インダンスロン、ペリレン、ペリノン、アントラキノン、ジオキサジン、ベンゾイミダゾロン、トリフェニルメタンキノフタロン、アントラピリミジン、黄鉛、フタロシアニン、ハロゲン化フタロシアニン、アゾ顔料（アゾメチン金属錯体、縮合アゾ等）、酸化チタン、カーボンブラック、酸化鉄、銅フタロシアニン、縮合多環顔料が挙げられる。
また、着色顔料としては、光輝顔料も挙げられ、具体例としては、金属粒子（アルミニウム、亜鉛、銅、ブロンズ、ニッケル、チタン、ステンレス等の金属およびそれらの合金）、マイカ粒子（雲母粉）、パール粒子、グラファイト粒子、ガラスフレーク、鱗片状酸化鉄粒子が挙げられる。
本発明の粉体塗料が顔料を含む場合の含有量は、粉体塗料の全質量（固形分）に対して、４０質量％以下が好ましい。
【００４０】
本発明の粉体塗料は、必要に応じて上記以外の成分（以下、「他の添加剤」と称する。）を含んでもよい。他の添加剤の具体例としては、紫外線吸収剤（各種の有機系紫外線吸収剤、無機系紫外線吸収剤等）、光安定剤（ヒンダードアミン光安定剤等）、つや消し剤（超微粉合成シリカ等）、レベリング剤、表面調整剤（本塗膜の表面平滑性を向上させる。）、脱ガス剤、可塑剤、充填剤、熱安定剤、増粘剤、分散剤、帯電防止剤、防錆剤、シランカップリング剤、防汚剤、低汚染化処理剤が挙げられる。
【００４１】
本発明における粉体塗料の製造方法としては、以下の方法が挙げられる。
まず、含フッ素重合体の粉体と、必要に応じて、他の成分（他の樹脂の粉体、顔料、硬化剤、硬化触媒、およびその他の添加剤）とをドライブレンドした混合物を得て、得られた混合物を８０〜１３０℃で溶融混練して溶融混練物を得る。次いで、得られた溶融混練物を冷却して、固化した溶融混練物を得る。そして、固化した溶融混練物を粉砕して分級すれば、所望の粒径の粉体塗料が得られる。
本発明の粉体塗料の平均粒子径は、１〜１００μｍが好ましい。粉体塗料の平均粒子径は、２５μｍ以上がより好ましく、５０μｍ以下がより好ましい。
平均粒子径が１μｍ以上であれば、粉体塗料の凝集性が低くなり、粉体塗装の際に均一に塗装しやすい。また、平均粒子径が１００μｍ以下であれば、本塗膜の表面平滑性がより良好になり、本塗膜の外観に優れる。
【００４２】
本発明の塗装物品は、基材と、上記粉体塗料により該基材上に形成されてなる塗膜（本塗膜）と、を有する。
基材の材質の具体例としては、無機物、有機物、有機無機複合材が挙げられる。
無機物の具体例としては、コンクリート、自然石、ガラス、金属（鉄、ステンレス、アルミニウム、銅、真鍮、チタン等）が挙げられる。
有機物の具体例としては、プラスチック、ゴム、接着剤、木材が挙げられる。
有機無機複合材の具体例としては、繊維強化プラスチック、樹脂強化コンクリート、繊維強化コンクリートが挙げられる。
また、基材は、公知の表面処理（化成処理等）が施されていてもよい。また、基材の表面には、樹脂層（ポリエステル樹脂、アクリル樹脂等）が形成されていてもよい。
【００４３】
上記の中でも、基材の材質は、金属が好ましく、アルミニウムがより好ましい。アルミニウム製の基材は、防食性に優れ、軽量で、外装部材等の建築材料用途に適している。
基材の形状、サイズ等は、特に限定されない。
基材の具体例としては、コンポジットパネル、カーテンウォール用パネル、カーテンウォール用フレーム、ウィンドウフレーム等の建築用の外装部材、タイヤホイール、ワイパーブレード、自動車外装等の自動車部材、建機、自動２輪のフレームが挙げられる。
【００４４】
本塗膜の厚さは、２０〜１０００μｍが好ましく、２０〜５００μｍがより好ましい。アルミニウムカーテンウォール等の高層ビル用の部材等の用途では、２０〜９０μｍが好ましい。海岸沿いに設置されたエアコンの室外機、信号機のポール、標識等の耐候性の要求が高い用途では、１００〜２００μｍが好ましい。
【００４５】
本発明の塗装物品の製造方法は、本発明の粉体塗料を基材上に付与して塗装層を形成し、該塗装層を加熱処理して該基材上に本塗膜を形成して製造するのが好ましい。なお、塗装物品は、塗膜付き基材と換言できる。
【００４６】
塗装層の形成方法としては、静電塗装法、静電吹付法、静電浸漬法、噴霧法、流動浸漬法、吹付法、スプレー法、溶射法、プラズマ溶射法等の塗装法によって、本発明の粉体塗料を基材上に塗装する方法が好ましい。本塗膜の表面平滑性と隠蔽性とにより優れる点から、粉体塗装ガンを用いた静電塗装法が好ましい。
粉体塗装ガンの具体例としては、コロナ帯電型塗装ガン、摩擦帯電型塗装ガンが挙げられる。コロナ帯電型塗装ガンは、粉体塗料をコロナ放電処理して吹き付ける塗装ガンである。摩擦帯電型塗装ガンは、粉体塗料を摩擦帯電処理して吹き付ける塗装ガンである。
【００４７】
塗装層を加熱処理する際は、基材上の塗装層を加熱して、基材上に粉体塗料の溶融物からなる溶融膜を形成するのが好ましい。なお、溶融膜の形成は、基材への塗装層の形成と同時にしてもよく、塗装層を形成した後に別途行ってもよい。
粉体塗料を加熱して溶融し、その溶融状態を所定時間維持するための加熱温度と加熱維持時間は、粉体塗料の原料成分の種類や組成、所望する塗膜の厚さ等により適宜設定される。
【００４８】
例えば、本発明の粉体塗料における含フッ素重合体がカルボキシ基を有する場合、カルボキシ基が硬化剤（エポキシ基、カルボジイミド基、オキサゾリン基、またはβ−ヒドロキシアルキルアミド基を１分子中に２以上有する化合物）と反応して、塗装層がより低温で硬化する。カルボキシ基と硬化剤との反応は、イソシアネート基を有する硬化剤を使用する場合のような高温（２００℃程度）を必要としない利点がある。
加熱温度は、１２０℃〜２００℃が好ましい。加熱維持時間は、通常２〜６０分間である。
基材上に形成された溶融膜を２０〜２５℃まで冷却することにより、本塗膜を形成するのが好ましい。冷却は、急冷してもよく徐冷してもよく、本塗膜の基材密着性の観点から、徐冷が好ましい。
【実施例】
【００４９】
以下、実施例を挙げて本発明を詳細に説明する。ただし本発明はこれらの実施例に限定されない。なお、後述する表中における各成分の配合量は、質量基準を示す。
【００５０】
〔粉体塗料の製造に使用した成分〕
（含フッ素重合体）
以下の単量体を用い、後述する例により得られる含フッ素重合体を使用した。
単量体Ｆ：ＣＦ３−ＣＨ＝ＣＨＦ（ＨＦＯ−１２３４ｚｅ）、ＣＦ３−ＣＦ＝ＣＨ２（ＨＦＯ−１２３４ｙｆ）
単量体Ｘ：ＣＦ２＝ＣＦＣｌ（ＣＴＦＥ）
単量体１：シクロヘキシルビニルエーテル（ＣＨＶＥ）、ネオノナン酸ビニルエステル（Ｖ９）（ＨＥＸＩＯＮ社製。商品名「ベオバ９」）、ピバリン酸ビニルエステル（ＰＶ）
単量体２：４−ヒドロキシブチルビニルエーテル（ＨＢＶＥ）
単量体３：エチルビニルエーテル（ＥＶＥ）、酢酸ビニル（ＡＶ）、ネオデカン酸ビニルエステル（Ｖ１０）（ＨＥＸＩＯＮ社製。商品名「ベオバ１０」）
【００５１】
（添加剤）
硬化剤：ブロック化イソシアネート系硬化剤（エボニック社製、ベスタゴン（登録商標）Ｂ１５３０）
硬化触媒：ジブチルスズジラウレートのキシレン溶液（１００００倍希釈品）
顔料：酸化チタン（デュポン社製、Ｔｉ−Ｐｕｒｅ  Ｒ９６０（商品名）、酸化チタン含有量：８９質量％）
脱ガス剤：ベンゾイン
表面調整剤：ビックケミー社製、ＢＹＫ−３６０Ｐ（商品名）
【００５２】
〔合成例１〕
真空脱気したオートクレーブ内に、酢酸ブチル（３９６ｇ）、ＨＦＯ−１２３４ｚｅ（４５６ｇ）、ＨＦＯ−１２３４ｙｆ（１１４ｇ）、ＣＨＶＥ（４９１ｇ）、およびＨＢＶＥ（１２８ｇ）を導入し、撹拌下で昇温し、６５℃に保持した。
続いて、オートクレーブ内に、ｔｅｒｔ−ブチルペルオキシピバレートの５０質量％キシレン溶液（以下、「重合開始剤溶液」ともいう。）（２ｇ）を添加し、重合を開始させた。なお、重合中は重合開始剤溶液（１４．６ｇ）を連続的に加えた。撹拌下で重合を続け、１５時間後にオートクレーブを水冷し、オートクレーブ内溶液をろ過して、得られたろ液に含まれる未反応の単量体をエバポレーターで除去し、含フッ素重合体を含む溶液を得た。
含フッ素重合体を含む溶液を、６５℃にて２４時間真空乾燥して溶媒を除去し、さらに１３０℃にて２０分間真空乾燥して得られるブロック状の含フッ素重合体を粉砕して、粉末状の含フッ素重合体１を得た。
含フッ素重合体１は、ＨＦＯ−１２３４ｚｅに基づく単位、ＨＦＯ−１２３４ｙｆに基づく単位、ＣＨＶＥに基づく単位、およびＨＢＶＥに基づく単位を、この順に４０モル％、１０モル％、３９モル％、１１モル％含む重合体であった。含フッ素重合体１の、Ｔｇは５０℃であり、Ｍｎは１１０００であった。
【００５３】
〔合成例２〜７〕
使用する単量体の種類と量を変更する以外は、合成例１と同様にして、含フッ素重合体２〜７をそれぞれ得た。
それぞれの合成例で得られた含フッ素重合体の物性をまとめて、表１に示す。
【００５４】
【表１】
2020105234.tif 000002
【００５５】
〔粉体塗料の製造〕
粉末状の含フッ素重合体１（５２ｇ）、硬化剤（１３ｇ）、硬化触媒（０．００２１ｇ）、顔料（３５ｇ）、脱ガス剤（０．４ｇ）、および表面調整剤（１ｇ）を、高速ミキサを用いて混合し、粉末状の混合物を得た。粉末状の混合物を、２軸押出機を用いて、１２０℃のバレル設定温度にて溶融混練して、ペレットを得た。ペレットを粉砕機を用いて２５℃で粉砕し、さらに１５０メッシュの網を用いて分級して、平均粒子径が約４０μｍである粉体塗料１を得た。
含フッ素重合体１をそれぞれ含フッ素重合体２〜７に変更する以外は、粉体塗料１と同様にして、粉体塗料２〜７をそれぞれ得た。
【００５６】
〔試験片の作製〕
２５℃にて１週間、それぞれの粉体塗料を密栓保管した後、粉体塗料の評価をした。
クロメート処理されたアルミニウム板（基材）の一面に、静電塗装機を用いて粉体塗料１を静電塗装し、２００℃雰囲気中で２０分間保持して、粉体塗料１の溶融膜を形成した。そのまま放置して２５℃まで冷却し、厚さ５５〜６５μｍの粉体塗料１から形成された塗膜付きアルミニウム板１を得た。得られた塗膜付きアルミニウム板を試験片として、下記評価方法にしたがって評価した。
粉体塗料２〜７に関しても同様にして試験片を作製して、塗膜付きアルミニウム板２〜７をそれぞれ得た。
なお、粉体塗料６および粉体塗料７はブロッキングしており、粉末化された状態を安定に保持できなかったため、試験片を作製できなかった。
【００５７】
（粉体塗料の耐ブロッキング性）
それぞれの粉体塗料をそれぞれ瓶に入れて密閉し、密閉された瓶を３０℃で保存し、粉体塗料がブロッキングするまでの時間を観測した。
○：１５日経過時にブロッキングしない。
△：２〜１４日経過時にブロッキングする。
×：１日以内にブロッキングする。
【００５８】
（塗膜の撥水性）
それぞれの試験片について、試験片に対する水の動的接触角を測定した。
接触角計を用いて、水平に配置した試験片の表面に２μＬの純水を滴下し、試験片を徐々に傾斜させて、液滴が滑り始める傾斜角度を測定し、動的接触角の値とした。
◎：動的接触角が１５度以下である。
○：動的接触角が１５度超２５度未満である。
△：動的接触角が２５度超３５度未満である。
×：動的接触角が３５度以上である。
【００５９】
それぞれの粉体塗料および粉体塗料から形成した塗膜についての評価結果をまとめて、表２に示す。
【００６０】
【表２】
2020105234.tif 000003
【００６１】
表２に示すように、含フッ素重合体が含む全単位に対して、単位Ｆ、および単位１の所定量を含む含フッ素重合体を用いると、耐ブロッキング性に優れ、かつ撥水性に優れた塗膜を形成できることが示された（例１〜４参照）。
単位１の含有量が所定量でないと、粉体塗料の耐ブロッキング性に劣り、安定な粉体塗料を作製できないために、有意な塗膜を形成できなかった（例６および例７参照。）。
また、単位１Ａおよび単位３Ａの合計含有量が所定量である含フッ素重合体を含む、耐ブロッキング性に特に優れた粉体塗料は、撥水性に特に優れた塗膜を形成できた（例２および例３参照。）。